(57)【特許請求の範囲】
【請求項１】
導電性基体上に、少なくとも電荷発生剤および電荷輸送剤を含有するバインダー樹脂からなる単層型の感光層を備え、前記バインダー樹脂が、一般式［１］で示される繰返し構造単位と一般式［２］で示される繰返し構造単位と一般式［３］で示される繰返し構造単位を有するポリカーボネート樹脂を含有し、前記電荷発生剤の電界強度５×１０5Ｖ／ｃｍにおける電荷発生効率が４０％以上および前記電荷輸送剤が、電界強度５×１０5Ｖ／ｃｍにおける移動度が５×１０-6ｃｍ2／Ｖ／ｓｅｃ以上のホール輸送剤を含有することを特徴とする電子写真感光体。
一般式［１］；
【化１】
0003583705.tif 000046
（一般式［１］中、Ｒ10、Ｒ11は、水素原子を示す。）
一般式［２］；
【化２】
0003583705.tif 000047
（一般式［２］中、Ｘ20、Ｘ21、Ｘ22は、同一または異なって−（ＣＨ2）n−で、ｎは１〜６の整数を示し、Ｒ20、Ｒ21、Ｒ22、Ｒ23は、水素原子を示し、ｍは０〜２００の数値を示す。）
一般式［３］；
【化３】
0003583705.tif 000048
（一般式［３］中、Ｒ30、Ｒ31は、同一または異なって、水素原子を示す。）
【請求項２】
前記バインダー樹脂総量に対して、一般式［１］で示される繰返し構造単位を１０〜５０ｍｏｌ％含有することを特徴とする請求項１記載の電子写真感光体。
【請求項３】
前記バインダー樹脂総量に対して、一般式［２］で示される繰返し構造単位を０．０５〜１０ｍｏｌ％含有することを特徴とする請求項１記載の電子写真感光体。
【請求項４】
前記電荷発生剤が、オキソチタニルフタロシニン系顔料を含有することを特徴とする請求項１乃至３記載の電子写真感光体。
【請求項５】
前記電荷輸送剤の固形分濃度が全固形分濃度の３０ｗｔ％以上５０ｗｔ％以下であることを特徴とする請求項１乃至請求項４記載の電子写真感光体。
【請求項６】
前記電荷輸送剤が、一般式［４］、［５］、［６］または［７］で示されるホール輸送剤を含有することを特徴とする請求項１乃至請求項５記載の電子写真感光体。
一般式［４］；
【化４】
0003583705.tif 000049
（一般式［４］中、Ｒ40、Ｒ41、Ｒ42及びＲ43は同一または異なって、アルキル基、アルコキシ基、アリール基、アラルキル基、またはハロゲン原子を示し、ｍ、ｎ、ｐ及びｑは同一または異なって０〜３の整数を示す。
Ｒ44及びＲ45は同一または異なって水素原子またはアルキル基を示す。
また、−Ｘ−は
【化５】
0003583705.tif 000050
または
【化６】
0003583705.tif 000051
を示す。）
一般式［５］；
【化７】
0003583705.tif 000052
（一般式［５］中、Ｒ50、Ｒ52は、同一または異なって置換基を有してもよいアルキル基を示し、Ｒ51、Ｒ53は、同一または異なって水素原子または、置換基を有してもよいアルキル基を示す。）
一般式［６］；
【化８】
0003583705.tif 000053
（一般式［６］中、Ｒ60、Ｒ61、Ｒ62、Ｒ63及びＲ64は、同一または異なって、水素原子、ハロゲン原子、置換基を有してもよいアルキル基またはアルコキシ基を示す。）
一般式［７］；
【化９】
0003583705.tif 000054
（一般式［７］中、Ｒ70、Ｒ71、Ｒ72、Ｒ73及びＲ74は同一または異なって、ハロゲン原子、置換基を有してもよい、アルキル基、アルコキシ基またはアリール基を示す。
ａ、ｂ、ｃ及びｄは同一または異なって０〜５の整数を示し、ｅは０〜４の整数を示す。
なお、ａ、ｂ、ｃまたはｄが２以上のとき、各Ｒ70、Ｒ71、Ｒ72、Ｒ73及びＲ74は異なっていてもよい。）
【請求項７】
前記電荷輸送剤が、一般式［８］、［９］、［１０］または［１１］で示される電子輸送剤を含有することを特徴とする請求項１乃至請求項６記載の電子写真感光体。
一般式［８］；
【化１０】
0003583705.tif 000055
（一般式［８］中、Ｒ80、Ｒ81は、同一または異なって置換基を有してもよいアルキル基を示す。）
一般式［９］；
【化１１】
0003583705.tif 000056
（一般式［９］中、Ｒ90、Ｒ91は、同一または異なって置換基を有してもよい１価の炭化水素基を示す。）
一般式［１０］；
【化１２】
0003583705.tif 000057
（一般式［１０］中、Ｒ100はハロゲン原子、置換基を有してもよいアルキル基またはアリール基を示し、Ｒ101は置換基を有してもよいアルキル基またはアリール基、または基：−Ｏ−Ｒ101aを示す。
Ｒ101aは置換基を有してもよいアルキル基またはアリール基を示す。）
一般式［１１］；
【化１３】
0003583705.tif 000058
（一般式［１１］中、Ｒ110、Ｒ111、Ｒ112、Ｒ113は、同一または異なって置換基を有してもよいアルキル基を示す。）
【発明の詳細な説明】
【０００１】
【発明の属する技術分野】
本発明は、静電式複写機、ファクシミリ、レーザービームプリンタ等の画像形成装置に使用される電子写真感光体に関する。より詳細には、ブレードクリーニング手段を有する画像形成装置に使用しても感光層の摩耗量が少なく耐久性に優れ、且つ、感度が良好な電子写真感光体に関する。更には、ブレード鳴き、トナーフィルミングまたはダッシュマークの発生が無く、耐久性にも優れ、且つ、感度が良好な電子写真感光体に関する。
【０００２】
【従来の技術】
上記の画像形成装置においては、当該装置に用いられる光源の波長領域に感度を有する種々の感光体が使用されている。その一つはセレンのような無機材料を感光層に用いた無機感光体であり、他は有機材料を感光層に用いた有機感光体（ＯＰＣ）である。これらのうち、有機感光体は無機感光体に比べて製造が容易であるとともに、電荷輸送剤、電荷発生剤、バインダー樹脂等の感光体材料の選択肢が多様で、機能設計の自由度が高いことから、近年、広範な研究が進められている。
【０００３】
有機感光体には、電荷発生剤を含有する電荷発生層と電荷輸送剤を含有する電荷輸送層との積層構造からなる、いわゆる積層型感光体と、電荷発生剤と電荷輸送剤とを単一の感光層中に分散させた、いわゆる単層型感光体とがある。これらのうち、広い市場規模を占めているのは積層型感光体である。
【０００４】
一方、単層型感光体は、層構成が簡単で生産性に優れている、感光層の皮膜欠陥が発生するのを抑制できる、層間の界面が少ないので光学的特性を向上できる、電荷輸送剤として電子輸送剤とホール輸送剤とを併用し、前記電荷輸送剤の含有比を変化させること等により、正帯電型または負帯電型の両方に使用できる、といった利点を有するため脚光を浴びつつある。
【０００５】
電子写真感光体は、その像形成プロセスにおいて帯電、露光、現像、転写、クリーニング、除電の繰り返し工程の中で使用される。帯電露光により形成された静電潜像は、微粒子状の粉体であるトナーにより現像される。更に現像されたトナーは転写プロセスにおいて紙などの転写材に転写されるが１００％のトナーが転写されるのではなく、一部が感光体上に残存する。この残存するトナーを除去しないと繰り返しプロセスにおいて汚れなどのない高品位な画像は得られない。そのため、残存トナーのクリーニングが必要となる。
【０００６】
クリーニングプロセスとしては、ファーブラシ、磁気ブラシ、ブレード等を用いたものが代表的であるが、クリーニング精度、装置構成の合理化などの点から、ブレード状樹脂板が直接感光体に接することによりクリーニングを行うブレードクリーニングが選択されるのが一般的である。
【０００７】
【発明が解決しようとする課題】
上記のように、ブレードクリーニングは、感光体表面にブレード状樹脂板が接することにより、感光体表面の残存トナーを除去する。ところが、感光層摩耗量を少なくするため、ブレードが感光体表面を圧接する力（ブレード線圧）を小さくすると、残存トナーがブレードと感光体表面の間の微小な隙間を押圧された状態で潜り抜け、感光体表面周方向に、トナー粒子が潰れた状態で筋状に強固に融着し、クリーニングブレードにより除去不可能な、いわゆる「ダッシュマーク」または「トナーフィルミング」という現象が発生して、当該トナー融着部分の感光体表面電位が大きく低下し、また光が遮断されるため光減衰が起こらず、画像不具合の原因となることが知られている。
【０００８】
そこで、前記ダッシュマークやトナーフィルミングを防止するために、ブレード線圧を大きくすると、ブレードが感光体表面を摺擦する時に共鳴音が発生し、いわゆる「ブレード鳴き」という現象が生じることがある。また、ブレード線圧増大とともに、感光体表面への機械的負荷が上昇し、感光層の摩耗量が増加することにより、表面電位の低下、感度の悪化等の問題も発生し、高品位な画像を得ることが困難となる。
【０００９】
本発明の目的は、ブレードクリーニングを有する画像形成装置に使用しても、感光層の耐摩耗性が良好で耐久性に優れ、且つ、感度が良好な電子写真感光体を提供することである。更には、ブレード鳴きや、ダッシュマークまたはトナーフィルミングの発生が無く、耐久性にも優れ、且つ、感度が良好な電子写真感光体を提供することである。
【００１０】
【課題を解決するための手段】
本発明者らは、鋭意研究の結果、導電性基体上に、少なくとも電荷発生剤あるいは電荷輸送剤を含有するバインダー樹脂からなる感光層を備え、前記バインダー樹脂が、一般式［１］で示される繰返し構造単位のポリカーボネート樹脂を含有し、前記電荷発生剤の電界強度５×１０５Ｖ／ｃｍにおける電荷発生効率が４０％以上、または、前記電荷輸送剤が、電界強度５×１０５Ｖ／ｃｍにおける移動度が５×１０−６ｃｍ２／Ｖ／ｓｅｃ以上のホール輸送剤を含有することを特徴とする電子写真感光体が、ブレードクリーニングを有する画像形成装置に使用しても感光層の耐摩耗性が良好で耐久性に優れ、且つ、感度が良好であることを見出した。
【００１１】
一般式［１］；
【化１４】
ＢＰ
0003583705.tif 000002
（一般式［１］中、Ｒ10、Ｒ11は、同一または異なって、水素原子を示す。）
【００１２】
更には、導電性基体上に、少なくとも電荷発生剤あるいは電荷輸送剤を含有するバインダー樹脂からなる感光層を備え、前記バインダー樹脂が、一般式［１］で示される繰返し構造単位と一般式［２］で示される繰返し構造単位のポリカーボネート樹脂を含有し、前記電荷発生剤の電界強度５×１０５Ｖ／ｃｍにおける電荷発生効率が４０％以上、または、前記電荷輸送剤が、電界強度５×１０５Ｖ／ｃｍにおける移動度が５×１０−６ｃｍ２／Ｖ／ｓｅｃ以上のホール輸送剤を含有することを特徴とする電子写真感光体が、ブレードクリーニングを有する画像形成装置に使用してもブレード鳴きやダッシュマークまたはトナーフィルミングの発生が無く、耐久性にも優れ、且つ、感度が良好であることを見出した。
【００１３】
一般式［２］；
【化１５】
0003583705.tif 000003
（一般式［２］中、Ｘ20、Ｘ21、Ｘ22は、同一または異なって−（ＣＨ2）n−で、ｎは１〜６の整数を示し、Ｒ20、Ｒ21、Ｒ22、Ｒ23は、水素原子を示し、ｍは０〜２００の数値を示す。）
【００１４】
【本発明の作用】
請求項１に記載のように、本発明の電子写真感光体は、導電性基体上に、少なくとも電荷発生剤あるいは電荷輸送剤を含有するバインダー樹脂からなる感光層を備え、前記バインダー樹脂が、一般式［１］で示される繰返し構造単位と一般式［２］で示される繰返し構造単位と一般式［３］で示される繰返し構造単位を有するポリカーボネート樹脂を含有することを特徴とする。
一般式［３］；
【化１６】
0003583705.tif 000004
（一般式［３］中、Ｒ30、Ｒ31は、同一または異なって、水素原子を示す。）
【００１５】
一般式［１］で示される繰返し構造単位は、分子の剛直性が高く感光層の耐摩耗性向上に極めて有効であり、また、一般式［２］で示される繰返し構造単位は、主鎖にシロキサン結合を有するため、感光層の耐摩耗性向上に効果があるとともに、特に、感光層表面に対するクリーニングブレードの摩擦係数を低減させる作用を示す。また感光層の表面エネルギーを低下させるためトナーの融着も起こり難い。
【００１６】
すなわち、バインダー樹脂が、一般式［１］または一般式［２］で示される繰返し構造単位を有するポリカーボネート樹脂を含有すると、ブレードクリーニングを有する画像形成装置に使用しても、感光層の耐摩耗性向上、ブレード鳴き発生防止、トナーフィルミングまたはダッシュマーク発生防止に極めて有効な作用を示すのである。
【００１７】
更に本発明の電子写真感光体は、電荷発生剤の電界強度５×１０５Ｖ／ｃｍにおける電荷発生効率が４０％以上、または、電荷輸送剤が、電界強度５×１０５Ｖ／ｃｍにおける移動度が５×１０−６ｃｍ２／Ｖ／ｓｅｃ以上のホール輸送剤を含有することを特徴とする。
【００１８】
前記電荷発生剤の電界強度５×１０５Ｖ／ｃｍにおける電荷発生効率が４０％未満で、且つ、前記ホール輸送剤の移動度が５×１０−６ｃｍ２／Ｖ／ｓｅｃ未満であると、実使用上、十分な感光体感度が得られない。特に、感光体ドラムの周速度の速い高速画像形成装置への搭載が困難となる。
【００１９】
【発明の実施形態】
本発明の電子写真感光体は、導電性基体上に、少なくとも電荷発生剤および電荷輸送剤を含有するバインダー樹脂からなる単層型の感光層を備え、前記バインダー樹脂が、一般式［１］で示される繰返し構造単位と一般式［２］で示される繰返し構造単位と一般式［３］で示される繰返し構造単位を有するポリカーボネート樹脂を含有し、前記電荷発生剤の電界強度５×１０5Ｖ／ｃｍにおける電荷発生効率が４０％以上、または、前記電荷輸送剤が、電界強度５×１０5Ｖ／ｃｍにおける移動度が５×１０-6ｃｍ2／Ｖ／ｓｅｃ以上のホール輸送剤を含有する単層型感光体であり、感光体の帯電極性については、正負いずれにも使用可能である。
【００２０】
以下、本発明の電子写真感光体の構成材料について詳細に説明する。
【００２１】
［バインダー樹脂］本発明の電子写真感光体に使用されるバインダー樹脂は、般式［１］で示される繰返し構造単位と一般式［２］で示される繰返し構造単位と一般式［３］で示される繰返し構造単位を有するポリカーボネート樹脂を含有する。
【００２２】
また、本発明の電子写真感光体に使用されるバインダー樹脂は、少なくとも般式［１］で示される繰返し構造単位と一般式［２］で示される繰返し構造単位と一般式［３］で示される繰返し構造単位を有するポリカーボネート樹脂を含有すればよく、他に、従来から感光層に使用されている種々の樹脂を使用することができる。
【００２３】
例えば、ビスフェノールＺ型、ビスフェノールＺＣ型、ビスフェノールＣ型、ビスフェノールＡ型等のポリカーボネート樹脂、ポリエステル樹脂、ポリアリレート樹脂を始め、スチレン−ブタジエン共重合体、スチレン−アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、アルキド樹脂、ポリアミド、ポリウレタン、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。
【００２４】
上記のバインダー樹脂は、単独または２種以上をブレンドまたは共重合して使用できる。
【００２５】
請求項１記載のように、前記バインダー樹脂が、一般式［１］および一般式［２］で示される繰返し構造単位のポリカーボネート樹脂以外に、特に、一般式［３］で示される繰返し構造単位のポリカーボネート樹脂を含有する場合に、感光体の感度向上に極めて有効である。
一般式［３］：
【化１６】
0003583705.tif 000005
（一般式［３］中、Ｒ30、Ｒ31は、同一または異なって、水素原子を示す。）
【００２６】
一般式［３］；
【化１６】
0003583705.tif 000006
（一般式［３］中、Ｒ３０、Ｒ３１は、同一または異なって、水素原子または炭素数１〜３のアルキル基を示す。）
【００２７】
これは、一般式［１］または一般式［２］で示される繰返し構造単位のポリカーボネート樹脂は、感光層の耐摩耗性または表面潤滑性向上に有効ではあるが、共にテトラヒドロフラン等の感光層塗工液溶媒に対する溶解性が低いため、電荷輸送剤との相溶性にも劣る傾向がある。これに対して、一般式［３］で示される繰返し構造単位のポリカーボネート樹脂は、前記塗工液溶媒に対する溶解性が高く、電荷輸送剤との相溶性が良好である。このため、一般式［３］で示される繰返し構造単位のポリカーボネート樹脂を併用することにより電荷輸送剤が、バインダー樹脂中において分子分散し易くなり、感度が向上すると考えられる。
【００２８】
上記のように、バインダー樹脂と電荷輸送剤との相溶性が電気特性に大きな影響を及ぼす理由としては、通常、電荷輸送剤やバインダー樹脂は、塗工液中に均一溶解し分子分散しているが、バインダー樹脂の溶解性や、バインダー樹脂と電荷輸送剤との相溶性が悪いと、前記分子が凝集し、電荷の授受効率が低下して感度が悪化するためと推測される。
【００２９】
特に、単層型感光体においては、電荷輸送剤として、ホール輸送剤と電子輸送剤を併用して含有させることが好ましく、バインダー樹脂に対する電荷輸送剤総量の含有比が大きくなる。更には、電荷発生剤も電荷輸送剤と同一感光層中に粒子分散して存在している。すなわち、単層型感光体においては、積層型感光体と比較して、バインダー樹脂中に分散または溶解している材料が多く、塗工液溶媒に対するバインダー樹脂の溶解性、またはバインダー樹脂と電荷輸送剤との相溶性が、感光体電気特性に及ぼす影響は非常に大きくなる。
【００３０】
また、請求項４または５記載のように、バインダー樹脂総量に対して、一般式［１］で示される繰返し構造単位を１０〜５０ｍｏｌ％含有し、一般式［２］で示される繰返し構造単位を０．０５〜１０ｍｏｌ％含有することが好ましい。一般式［１］で示される繰返し構造単位の含有量が５０ｍｏｌ％より多くなると、前記のように塗工液溶媒に対するバインダー樹脂の溶解性が低下、または電荷輸送剤との相溶性が低下するため感度が悪化し、１０ｍｏｌ％より少ないと耐摩耗性に効果が無い。また、一般式［２］で示される繰返し構造単位の含有量が１０ｍｏｌ％より多くなると、前記と同様の理由により、感光体の感度が悪くなる傾向があり、０．０５ｍｏｌ％より少ないと感光層の表面潤滑性向上に効果が無い。
【００３１】
本発明の電子写真感光体に使用されるバインダー樹脂の重量平均分子量は１０，０００〜４００，０００、更には３０，０００〜２００，０００が好ましい。
【００３２】
［電荷発生剤］
本発明の電子写真感光体に使用される電荷発生剤としては、電界強度５×１０５Ｖ／ｃｍにおける電荷発生効率が４０％以上であれば任意の材料を使用することができる。ただし、電荷輸送剤が、電界強度５×１０５Ｖ／ｃｍにおける移動度が５×１０−６ｃｍ２／Ｖ／ｓｅｃ以上のホール輸送剤を含有する場合はこの限りでは無い。
【００３３】
＜電荷発生効率の測定＞積層型感光体の量子効率は、電荷発生層での電荷発生効率、及び電荷発生層から電荷輸送層への注入効率から、電荷輸送層移動中の電荷の損失を除くことにより決定されるが、電荷輸送剤として好適な化合物を使用することにより、非常に低電場である場合と入斜光密度が大きい場合を除き、電荷注入効率、あるいは電荷移動層輸送中の電子の損失も無視可能である。しかし、入斜光密度が大きい場合はキャリア移動が律速となるため、入斜光強度は０．５〜４．０μＷ／ｃｍ２が好ましい。
【００３４】
上記より、本発明において電荷発生効率は、下記の積層型感光体の表面電位の光減衰速度から量子効率（φ）を測定することで、式（１）より求めた。なお、入射光強度は２．５μＷ／ｃｍ２、電界強度は５×１０５Ｖ／ｃｍとした。
数式［１］：φ＝Ｃ／（ｅ・ｌ）｜ｄＶ／ｄｔ｜
（数式［１］中、Ｃ：感光体の静電容量、ｅ：電子の素電荷、ｌ：単位時間当りの入射光量子数、Ｖ：表面電位、ｔ：時間を示す。）
【００３５】
＜電荷発生効率測定用積層型感光体サンプルの作製＞電荷発生剤とポリビニルブチラール［積水化学（株）社製エスレックＢＨ５］（重量比１：１）をテトラヒドロフラン中にて超音波分散させ電荷発生層用塗布液を作製、アルミニウム素管上にブレードコーティングし、１１０℃、２０分間の熱風乾燥を行ない、膜厚０．５μｍの電荷発生層を作製した。次いで、特定のテトラフェニレンジアミン誘導体と重量平均分子量４０，０００のビスフェノールＺ型ポリカーボネート樹脂（重量比１：１）をテトラヒドロフラン中にて超音波分散させ電荷輸送層用塗布液を作製、前記電荷発生層上にブレードコーティングし、１１０℃、４０分間の熱風乾燥を行ない、膜厚２５μｍの電荷発生効率測定用積層型感光体サンプルを作製した。
【００３６】
本発明の電子写真感光体に使用される電化発生剤としては、例えば、無金属フタロシアニン、オキソチタニルフタロシアニン、ヒドロキシガリウムフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電材料等の、従来公知の電荷発生剤が挙げられる。前記例示の電荷発生剤は、所望の領域に吸収波長を有するように、単独または２種以上をブレンドして使用できる。
【００３７】
上記例示の電荷発生剤のうち、特に半導体レーザー等の光源を使用したレーザービームプリンタやファクシミリ等のデジタル光学系の画像形成装置には、７００ｎｍ以上の波長領域に感度を有する感光体が必要となるため、例えば無金属フタロシアニン（電荷発生効率２５％）、Ｙ型チタニルフタロシアニン（電荷発生効率７５％）、α型チタニルフタロシアニン（電荷発生効率５０％）、Ｖ型ヒドロキシガリウムフタロシニン（電荷発生効率５５％）等のフタロシニン系顔料が最も好適に使用される。なお、上記フタロシアニン系顔料の結晶型については特に限定されず、種々のものを使用できる。
【００３８】
［電荷輸送剤］
本発明の電子写真感光体に使用される電荷輸送剤としては、電界強度５×１０５Ｖ／ｃｍにおける移動度が５×１０−６ｃｍ２／Ｖ／ｓｅｃ以上のホール輸送剤を含有する限り、他に従来公知のホール輸送剤または電子輸送剤を使用することができる。ただし、電荷発生剤の電界強度５×１０５Ｖ／ｃｍにおける電荷発生効率が４０％以上であればこの限りでは無い。
【００３９】
＜移動度の測定＞上記ホール輸送剤の移動度は常温下、通常のＴＯＦ（Ｔｉｍｅ  Ｏｆ  Ｆｌｉｇｈｔ）法により測定した。電界強度は５×１０５Ｖ／ｃｍとした。測定サンプルは、バインダー樹脂（重量平均分子量４０，０００のビスフェノールＺ型ポリカーボネート樹脂）固形分を含める全固形分濃度に対して、４０ｗｔ％の電荷輸送剤濃度で溶解させ、基材上に塗布し８０℃、３０分間の熱処理を行い作製した。サンプル膜厚は７μｍとした。
【００４０】
（ホール輸送剤）本発明の電子写真感光体に使用可能なホール輸送剤としては、例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が使用可能である。
【００４１】
請求項６記載のように、一般式［４］、［５］、［６］または［７］で示される化合物がホール輸送剤として最も好適に使用される。
前記ホール輸送剤は、ホール輸送能が大きく、且つ、本発明の電子写真感光体に使用されるバインダー樹脂との相溶性が極めて良好で、感光体の感度向上に有効である。
特に、電子輸送剤とホール輸送剤を共に含有する単層型感光体の場合に、前記ホール輸送剤使用により感度向上が著しい。
【００４２】
一般式［４］；
【化１７】
0003583705.tif 000007
（一般式［４］中、Ｒ４０、Ｒ４１、Ｒ４２及びＲ４３は同一または異なって、アルキル基、アルコキシ基、アリール基、アラルキル基、またはハロゲン原子を示し、ｍ、ｎ、ｐ及びｑは同一または異なって０〜３の整数を示す。Ｒ４４及びＲ４５は同一または異なって水素原子またはアルキル基を示す。また、−Ｘ−は
【化１８】
0003583705.tif 000008
または
【化１９】
0003583705.tif 000009
を示す。）
【００４３】
一般式［５］；
【化２０】
0003583705.tif 000010
（一般式［５］中、Ｒ５０、Ｒ５２は、同一または異なって置換基を有してもよいアルキル基を示し、Ｒ５１、Ｒ５３は、同一または異なって水素原子または、置換基を有してもよいアルキル基を示す。）
【００４４】
一般式［６］；
【化２１】
0003583705.tif 000011
（一般式［６］中、Ｒ６０、Ｒ６１、Ｒ６２、Ｒ６３及びＲ６４は、同一または異なって、水素原子、ハロゲン原子、置換基を有してもよいアルキル基またはアルコキシ基を示す。）
【００４５】
一般式［７］；
【化２２】
0003583705.tif 000012
（一般式［７］中、Ｒ７０、Ｒ７１、Ｒ７２、Ｒ７３及びＲ７４は同一または異なって、ハロゲン原子、置換基を有してもよい、アルキル基、アルコキシ基またはアリール基を示す。ａ、ｂ、ｃ及びｄは同一または異なって０〜５の整数を示し、ｅは０〜４の整数を示す。なお、ａ、ｂ、ｃまたはｄが２以上のとき、各Ｒ７０、Ｒ７１、Ｒ７２、Ｒ７３及びＲ７４は異なっていてもよい。）
【００４６】
本発明において、上記ホール輸送剤は１種のみを使用するほか、２種以上をブレンドして使用してもよい。特に、単層型感光体においては、感光層中に電子輸送剤とホール輸送剤を混合して含有させることが好ましい。
【００４７】
（電子輸送剤）本発明の電子写真感光体に使用可能な電子輸送剤としては、例えば、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の、電子受容性を有する種々の化合物が挙げられる。
【００４８】
請求項１１記載のように、一般式［８］、［９］、［１０］または［１１］で示される化合物が電子輸送剤として最も好適に使用される。前記電子輸送剤は、電子輸送能が大きく、且つ、本発明の電子写真感光体に使用されるバインダー樹脂との相溶性が極めて良好で、感光体の感度向上に有効である。特に、電子輸送剤とホール輸送剤を共に含有する単層型感光体の場合に、前記電子輸送剤使用により感度向上が著しい。
【００４９】
一般式［８］：
【化２３】
0003583705.tif 000013
（一般式［８］中、Ｒ８０、Ｒ８１は、同一または異なって置換基を有してもよいアルキル基を示す。）
【００５０】
一般式［９］：
【化２４】
0003583705.tif 000014
（一般式［９］中、Ｒ９０、Ｒ９１は、同一または異なって置換基を有してもよい１価の炭化水素基を示す。）
【００５１】
一般式［１０］：
【化２５】
0003583705.tif 000015
（一般式［１０］中、Ｒ１００はハロゲン原子、置換基を有してもよいアルキル基またはアリール基を示し、Ｒ１０１は置換基を有してもよいアルキル基またはアリール基、または基：−Ｏ−Ｒ１０１ａを示す。Ｒ１０１ａは置換基を有してもよいアルキル基またはアリール基を示す。）
【００５２】
一般式［１１］：
【化２６】
0003583705.tif 000016
（一般式［１１］中、Ｒ１１０、Ｒ１１１、Ｒ１１２、Ｒ１１３は、同一または異なって置換基を有してもよいアルキル基を示す。）
【００５３】
本発明において、上記例の電子輸送剤は１種のみを使用する他、２種以上をブレンドして使用してもよい。特に、単層型感光体においては、感光層中に電子輸送剤とホール輸送剤を混合して含有させることが好ましい。
【００５４】
感光層が単一層構造の場合、感光層の膜厚は５〜１００μｍ、更には１０〜５０μｍ程度が好ましい。電荷発生剤は全バインダー樹脂重量に対して０．１〜５０ｗｔ％、更には０．５〜３０ｗｔ％含有させることが好ましい。
【００５５】
感光層が積層構造の場合は、電荷発生層の膜厚は０．０１〜５μｍ、更には０．１〜３μｍ程度が好ましく、電荷輸送層の膜厚は２〜１００μｍ、更には５〜５０μｍ程度が好ましい。電荷発生層には電荷発生材料を全バインダー樹脂重量に対して１〜５００ｗｔ％、更には１０〜３００ｗｔ％含有させることが好ましい。
【００５６】
また、請求項５記載のように、本発明の電子写真感光体の電荷輸送剤の固形分濃度は全固形分濃度の３０ｗｔ％以上５０ｗｔ％以下であることが好ましい。
【００５７】
一般的に、電荷輸送剤の含有量が増加すると、感光層の耐摩耗性は低下することが知られている。このため、耐摩耗性向上のためには電荷輸送剤の固形分濃度を減少させることが理想的であるが、特に、単層型感光体においては、帯電繰返し安定性や感度向上のために、積層型感光体とは異なり、感光層に電子輸送剤とホール輸送剤の両方を含有させることが好ましく、電荷輸送剤の固形分濃度は全固形分濃度に対して５０ｗｔ％より大きくなることが多い。
【００５８】
しかしながら、電荷発生効率の大きい電荷発生剤や、ホールまたは電子輸送能が大きい任意の電荷輸送剤を使用することにより、全固形分濃度に対して３０ｗｔ％以上５０ｗｔ％以下の少ない固形分濃度でも、単層型感光体においても十分な感度が得られる。
【００５９】
前述のように、電荷発生効率の大きい電荷発生剤としては、各種チタニルフタロシアニンやガリウムフタロシアニンが、電荷輸送能が大きい電荷輸送剤としては、ホール輸送剤として、例えば、一般式［４］、［５］、［６］または［７］で示される化合物、電子輸送剤として、例えば、一般式［８］、［９］、［１０］または［１１］で示される化合物や、下記のアゾキノン誘導体やスチルベンキノン誘導体が挙げられる。
【００６０】
アゾキノン誘導体
【化２７】
0003583705.tif 000017
【００６１】
スチルベンキノン誘導体
【化２８】
0003583705.tif 000018
【００６２】
すなわち、図１、２に示すように、本発明の電子写真感光体においては、使用する電荷発生剤の電界強度５×１０５Ｖ／ｃｍにおける電荷発生効率が４０％以上、または、電界強度５×１０５Ｖ／ｃｍにおける移動度が５×１０−６ｃｍ２／Ｖ／ｓｅｃ以上のホール輸送剤を使用することにより、ホール輸送剤の含有量が少なくても高感度を維持することが可能である。
【００６３】
一方、図３に示すように、一般式［１］で示される繰返し構造単位のポリカーボネート樹脂を使用すると、特に、電荷輸送剤含有量の少ない場合において、感光層摩耗量が少なく耐摩耗性向上が著しい。
【００６４】
以上より、本発明の電子写真感光体においては、一般式［１］で示される繰返し構造単位のポリカーボネート樹脂、及び、電荷発生剤の電界強度５×１０５Ｖ／ｃｍにおける電荷発生効率が４０％以上、または、前記電荷輸送剤が、電界強度５×１０５Ｖ／ｃｍにおける移動度が５×１０−６ｃｍ２／Ｖ／ｓｅｃ以上のホール輸送剤を使用することにより、電荷輸送剤の固形分濃度を全固形分濃度の５０ｗｔ％以下にすることが可能で、耐摩耗性が良好で高感度な電子写真感光体を得ることができる。
【００６５】
感光層には、前述の各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光層の感度を向上させるために、例えば、テルフェニル、ハロナフトキノン類、アセナフチレン等の公知の増感剤を電荷発生剤と併用してもよい。支持体と感光層、あるいは積層された層間には、感光体の特性を阻害しない範囲でバリア層が形成されていてもよい。
【００６６】
感光層が形成される支持体としては、導電性を有する種々の材料を使用することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、上記金属が蒸着またはラミネートされたプラスチック材料、ヨウ化アルミニウム、酸化スズ、酸化インジウム等で被覆されたガラス等があげられる。
【００６７】
支持体の形状は、使用する画像形成装置の構造に合わせて、シート状、ドラム状等のいずれであってもよく、支持体自体が導電性を有するか、あるいは支持体の表面が導電性を有していればよい。また、支持体は使用に際して十分な機械的強度を有するものが好ましい。
【００６８】
感光層を塗布の方法により形成する場合には、前記例示の電荷発生剤、電荷輸送剤、バインダー樹脂等を適当な溶剤とともに、公知の方法、例えば、ロールミル、ボールミル、アトライタ、ペイントシエーカー、超音波分散機等を用いて分散混合して分散液を調整し、これを公知の手段により塗布して乾燥させればよい。
【００６９】
上記分散液を作製するための溶剤としては、種々の有機溶剤が使用可能であり、例えば、メタノール、エタノール、イソプロパノール、ブタノール等のアルコール類、ｎ−ヘキサン、オクタン、シクロヘキサン等の脂肪族系炭化水素、ベンゼン、トルエン、キシレン等の芳香族系炭化水素、ジクロロメタン、ジクロロエタン、クロロホルム、四塩化炭素、クロロベンゼン等のハロゲン化炭化水素、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等があげられる。これらの溶剤は単独で、または２種以上混合して用いられる。
【００７０】
さらに、電荷発生剤、電荷輸送剤等の分散性、感光層表面の平滑性を良くするために、界面活性剤、レベリング剤等を使用してもよい。
【００７１】
【発明の実施形態】
以下、実施例および比較例をあげて本発明を説明する。なお、以下の実施形態は本発明を具体化した一例であって、本発明の技術的範囲を限定するものではない。
【００７２】
［単層型実施例３３〜４８］単層型感光体
電荷発生剤として、電界強度５×１０5Ｖ／ｃｍにおける電荷発生効率２５％のＸ型無金属フタロシアニン（ＣＧＭ−１）３．５重量部、電子輸送剤（ＥＴＭ−１〜−４）３５重量部、電界強度５×１０5Ｖ／ｃｍにおける移動度が５×１０-6ｃｍ2／Ｖ／ｓｅｃ以上のホール輸送剤（ＨＴＭ−１〜−４）５５重量部、バインダー樹脂として、重量平均分子量１００，０００の、一般式［１］で示される繰返し構造単位と、一般式［２］で示される繰返し構造単位と、ビスフェノールＺ型ポリカーボネートとの共重合ポリカーボネート樹脂（Ｒｅｓｉｎ−２、モル共重合比ａ：ｂ：ｃ＝２０．０：０．１：７９．９）を１００重量部を、テトラヒドロフラン７００重量部とともにボールミル中で２４時間分散あるいは溶解させ、単層型感光層用塗布液を調合した（全固形分濃度に対する電荷輸送剤の固形分濃度：４６．５ｗｔ％）。
そして、この塗布液を、支持体としてのアルミニウム素管上にディップコート法にて塗布し、１１０℃、３０分間の熱風乾燥を行い、膜厚２８．５μｍの単一感光層を有する単層型感光体を作製した。
【００７３】
［単層型参考例１７〜３２］単層型感光体
電荷発生剤として電界強度５×１０5Ｖ／ｃｍにおける電荷発生効率７５％のＹ型チタニルフタロシアニン（ＣＧＭ−２）３．５重量部、電子輸送剤としてＥＴＭ−５〜−８（３５重量部）、ホール輸送剤として、電界強度５×１０5Ｖ／ｃｍにおける移動度が５×１０-6ｃｍ2／Ｖ／ｓｅｃ以上のＨＴＭ−５〜−８（５５重量部）、バインダー樹脂として、重量平均分子量１００，０００の、一般式［１］で示される繰返し構造単位とビスフェノールＺ型ポリカーボネートとの共重合ポリカーボネート樹脂（Ｒｅｓｉｎ−１、モル共重合比ａ：ｂ＝２０．０：８０．０）を１００重量部を使用した以外は、単層型実施例３３〜４８と同様にして単層型感光体を作製した。
【００７５】
［単層型比較例１〜４］単層型感光体
バインダー樹脂として、重量平均分子量１００，０００のビスフェノールＺ型ポリカーボネート樹脂（Ｒｅｓｉｎ−３）１００重量部を使用した以外は、単層型実施例３３〜３６と同様にして単層型感光体を作製した。
【００７６】
［単層型比較例５、６］単層型感光体
電荷発生剤として、電界強度５×１０5Ｖ／ｃｍにおける電荷発生効率４０％未満のＣＧＭ−１（３．５重量部）、ホール輸送剤として、電界強度５×１０5Ｖ／ｃｍにおける移動度が５×１０-6ｃｍ2／Ｖ／ｓｅｃ未満のＨＴＭ−９、−１０（５５重量部）を使用した以外は、単層型実施例３３〜３６と同様にして単層型感光体を作製した。
【００７９】
上記実施例、比較例で使用した化合物の構造を以下に示した。また、表１に、電界強度５×１０５Ｖ／ｃｍにおける、各電荷発生剤の電荷発生効率、及び各ホール輸送剤の移動度の一覧を示した。
【００８０】
【表１】
0003583705.tif 000019
【００８１】
［ＣＧＭ−１］  電荷発生効率：２５％
【化２９】
0003583705.tif 000020
【００８２】
［ＣＧＭ−２］  電荷発生効率：７５％
【化３０】
0003583705.tif 000021
【００８３】
［ＥＴＭ−１］
【化３１】
0003583705.tif 000022
【００８４】
［ＥＴＭ−２］
【化３２】
0003583705.tif 000023
【００８５】
［ＥＴＭ−３］
【化３３】
0003583705.tif 000024
【００８６】
［ＥＴＭ−４］
【化３４】
0003583705.tif 000025
【００８７】
［ＥＴＭ−５］
【化３５】
0003583705.tif 000026
【００８８】
［ＥＴＭ−６］
【化３６】
0003583705.tif 000027
【００８９】
［ＥＴＭ−７］
【化３７】
0003583705.tif 000028
【００９０】
［ＥＴＭ−８］
【化３８】
0003583705.tif 000029
【００９１】
［ＨＴＭ−１］  移動度：４．０８×１０−５ｃｍ２／Ｖ／ｓｅｃ
【化３９】
0003583705.tif 000030
【００９２】
［ＨＴＭ−２］  移動度：５．０３×１０−５ｃｍ２／Ｖ／ｓｅｃ
【化４０】
0003583705.tif 000031
【００９３】
［ＨＴＭ−３］  移動度：５．９９×１０−６ｃｍ２／Ｖ／ｓｅｃ
【化４１】
0003583705.tif 000032
【００９４】
［ＨＴＭ−４］  移動度：６．３０×１０−６ｃｍ２／Ｖ／ｓｅｃ
【化４２】
0003583705.tif 000033
【００９５】
［ＨＴＭ−５］  移動度：１．３０×１０−５ｃｍ２／Ｖ／ｓｅｃ
【化４３】
0003583705.tif 000034
【００９６】
［ＨＴＭ−６］  移動度：２．００×１０−５ｃｍ２／Ｖ／ｓｅｃ
【化４４】
0003583705.tif 000035
【００９７】
［ＨＴＭ−７］  移動度：５．１０×１０−６ｃｍ２／Ｖ／ｓｅｃ
【化４５】
0003583705.tif 000036
【００９８】
［ＨＴＭ−８］  移動度：５．３０×１０−６ｃｍ２／Ｖ／ｓｅｃ
【化４６】
0003583705.tif 000037
【００９９】
［ＨＴＭ−９］  移動度：１．６０×１０−６ｃｍ２／Ｖ／ｓｅｃ
【化４７】
0003583705.tif 000038
【０１００】
［ＨＴＭ−１０］移動度：４．８９×１０−６ｃｍ２／Ｖ／ｓｅｃ
【化４８】
0003583705.tif 000039
【０１０１】
［Ｒｅｓｉｎ−１］
【化４９】
0003583705.tif 000040
【０１０２】
［Ｒｅｓｉｎ−２］
【化５０】
0003583705.tif 000041
【０１０３】
［Ｒｅｓｉｎ−３］
【化５１】
0003583705.tif 000042
【０１０４】
上記各実施例、比較例の感光体について、耐摩耗性、ドラム鳴き、トナーフィルミング／ダッシュマーク、電気特性の評価を下記の試験により実施した。
【０１０５】
［耐摩耗性評価促進試験］
上記各実施例、比較例の電子写真感光体を、ブレードクリーニング手段を有する複写機（京セラミタ株式会社製「Ｃｒｅａｇｅ８３３１」）に搭載し、画像形成を行わず（トナー現像無し、通紙無し）、感光体ドラムにクリーニングブレードを圧接した状態（ブレード線圧１．９ｇ／ｍｍ）で、７５時間連続回転させた。そして、試験前後の感光層の膜厚を測定し、膜厚変化量を算出した。膜厚変化量が小さいほど耐摩耗性が良好であることを示す。膜厚変化量については３．０μｍ以下を可、３．０μｍより大きい場合を不可とした。
【０１０６】
［ドラム鳴き評価促進試験］
前記耐摩耗性評価試験において、ブレード線圧を６ｇ／ｍｍに高めて設定し、感光体ドラムにクリーニングブレードを圧接した状態で８時間の連続回転を同様にして実施し、ドラム鳴きの発生の有無を調査した。
【０１０７】
［トナーフィルミング／ダッシュマーク評価促進試験］
上記耐摩耗性評価試験において、トナー現像を実施し、ブレード線圧を４．５ｇ／ｍｍに高めて設定し、感光体ドラムにクリーニングブレードを圧接した状態で２４時間の連続回転を同様にして実施し、感光層表面を目視にて観察し、ドラム周方向の筋状のトナー融着（トナーフィルミングまたはダッシュマーク）の発生の有無を調査した。
【０１０８】
［感度評価試験］
ＧＥＮＴＥＣ社製のドラム感度試験機を用いて、印写試験前の各実施例、比較例の感光体表面に印加電圧を加えて、その表面を＋７００Ｖ（単層型感光体の場合）または−７００Ｖ（積層型感光体の場合）に帯電させた。そして、露光光源であるハロゲンランプの白色光からバンドパスフィルタを用いて取り出した波長７８０ｎｍの単色光（半値幅２０ｎｍ、１．０μＪ／ｃｍ２）を露光し、露光開始から０．５秒経過した時点での表面電位を残留電位（ＶＬ）として測定した。ＶＬが低いほど、感光体は高感度である。ＶＬの絶対値が１２０Ｖ以下の場合を可、１２０Ｖより大きい場合を不可とした。
【０１０９】
表１〜５に、上記評価試験結果を示した。
【０１１１】
【表３】
0003583705.tif 000043
【０１１２】
＜単層型感光体評価試験結果＞
【表４】
0003583705.tif 000044
【０１１３】
＜単層型感光体評価試験結果＞
【表５】
0003583705.tif 000045
【０１１７】
また、表５より、電界強度５×１０５Ｖ／ｃｍにおける電荷発生効率が４０％未満の電荷発生剤と、移動度が５×１０−６ｃｍ２／Ｖ／ｓｅｃ未満のホール輸送剤を併用した場合（単層型比較例５、６）、ＶＬの絶対値が１２０Ｖより大きくなり感度が悪化した。
【０１１８】
表４の全実施例より、バインダー樹脂が、一般式［１］で示される繰返し構造単位と一般式［２］で示される繰返し構造単位のポリカーボネート樹脂を含有し、電界強度５×１０５Ｖ／ｃｍにおける電荷発生剤の電荷発生効率が４０％以上、または、電荷輸送剤が、電界強度５×１０５Ｖ／ｃｍにおける移動度が５×１０−６ｃｍ２／Ｖ／ｓｅｃ以上のホール輸送剤を含有する単層型感光体が、感光層摩耗量が３．０μｍ以下で、且つ、ＶＬの絶対値が１２０Ｖ以下となり、耐摩耗性と感度が良好で、しかも、ドラム鳴きの発生、及びトナー融着の発生も無かった。
【０１１９】
しかし、バインダー樹脂が、一般式［１］で示される繰返し構造単位と一般式［２］で示される繰返し構造単位のポリカーボネート樹脂を含有しない場合（表４、単層型比較例１〜４）は、感光層摩耗量が３．０μｍより大きくなり、またドラム鳴きの発生、及びトナー融着の発生があった。
【０１２１】
導電性基体上に、少なくとも電荷発生剤および電荷輸送剤を含有するバインダー樹脂からなる単層型の感光層を備え、前記バインダー樹脂が、一般式［１］で示される繰返し構造単位と一般式［２］で示される繰返し構造単位と一般式［３］で示される繰返し構造単位を有するポリカーボネート樹脂を含有し、前記電荷発生剤の電界強度５×１０5Ｖ／ｃｍにおける電荷発生効率が４０％以上、または、前記電荷輸送剤が、電界強度５×１０5Ｖ／ｃｍにおける移動度が５×１０-6ｃｍ2／Ｖ／ｓｅｃ以上のホール輸送剤を含有することを特徴とする電子写真感光体が、ブレードクリーニングを有する画像形成装置に使用してもブレード鳴きやトナー融着の発生が無く、耐久性にも優れ、且つ、感度が良好であった。
【０１２２】
【図面の簡単な説明】
【図１】電荷発生剤（電荷発生効率：２５％、４重量部）、電子輸送剤（４０重量部）、ホール輸送剤（移動度：４×１０−６ｃｍ２／Ｖ／ｓｅｃと５×１０−５ｃｍ２／Ｖ／ｓｅｃの２種類、４０〜８０重量部）、バインダー樹脂（１００重量部）から構成される単層型感光体の感度と、ホール輸送剤含有量との模式的関係を示すグラフである。
【図２】電荷発生剤（電荷発生効率：２５％と７５％の２種類、４重量部）、電子輸送剤（４０重量部）、ホール輸送剤（移動度：４×１０−６ｃｍ２／Ｖ／ｓｅｃ、４０〜８０重量部）、バインダー樹脂（１００重量部）から構成される単層型感光体の感度と、ホール輸送剤含有量との模式的関係を示すグラフである。
【図３】電荷発生剤（４重量部）、電子輸送剤とホール輸送剤（８０〜１５０重量部）、バインダー樹脂（一般式［１］で示される繰返し構造単位のポリカーボネート樹脂とビスフェノールＺ型ポリカーボネート樹脂の２種類、１００重量部）から構成される単層型感光体の摩耗量と、ホール輸送剤と電子輸送剤の固形分濃度との模式的関係を示すグラフである。
【図１】
0003583705.tif 000059
【図２】
0003583705.tif 000060
【図３】
0003583705.tif 000061